(57)【要約】      （修正有）【課題】裏地としての基本機能を満たすとともに、塩素系の漂白剤や還元漂白剤に対しても、また、長時間の揉み洗いに対する負荷に対しても、ピリングや色落ちや色褪せや変色や外観変化を殆んどしない衣料用裏地を提供する。【解決手段】着色剤を総量に対して０．２〜５質量％の範囲で含有した原着ポリエステル繊維と、着色剤を総量に対して０．２〜５質量％の範囲で含有した原着セルロース系繊維とを複合した複合繊維からなる衣料用裏地であって、前記原着ポリエステル繊維Ａと前記原着セルロース系繊維Ｂとの混用重量比率Ａ／Ｂが８０／２０〜３０／７０であり、カバーファクターＣＦが２０以上４５以下である。【選択図】図１
0003155779.tif 000002
【実用新案登録請求の範囲】
【請求項１】
着色剤を総量に対して０．２〜５質量％の範囲で含有した原着ポリエステル繊維と、着色剤を総量に対して０．２〜５質量％の範囲で含有した原着セルロース系繊維とを複合した複合繊維からなる衣料用裏地であって、
前記原着ポリエステル繊維（Ａ）と前記原着セルロース系繊維（Ｂ）との混用重量比率（Ａ／Ｂ）が８０／２０〜３０／７０であり、かつ下記式で表されるカバーファクター（ＣＦ）が２０以上４５以下であることを特徴とする衣料用裏地。
カバーファクター：ＣＦ＝ＣＦ１＋ＣＦ２
ＣＦ１=経糸密度Ｄｗ（本／２．５４ｃｍ）／√経糸番手Ｎｗ
ＣＦ２=緯糸密度Ｄｆ（本／２．５４ｃｍ）／√横糸番手Ｎｆ
【請求項２】
前記原着ポリエステル繊維と前記原着セルロース系繊維とが短繊維であり、これら短繊維どうしを混紡した紡績糸を用いた請求項１に記載の衣料用裏地。
【請求項３】
前記原着ポリエステル繊維がフィラメント糸であり、前記衣料用裏地の一部に交織されている請求項１、２に記載の衣料用裏地。
【考案の詳細な説明】
【技術分野】
【０００１】
本考案は、デニムやカラージーンズと称するジャケットやパンツ等の縫製品のポケットやベルト廻りの腰裏に使われる衣料用裏地に関し、さらに詳しくは、使い古した外観を表現するために漂白加工剤を併用して製品洗い加工を施しても、さらに繰り返しの洗濯や長時間の着用に対しても、脱色や褪色の殆んどない堅牢性に優れ、吸湿性の良い衣料用裏地に関する。
【背景技術】
【０００２】
ブルーデニムやブラックデニムやカラージーンズと称する生地を用いたパンツやジャケット等の縫製品は、製品洗いと称して、漂白剤を併用して強制的に色落ちさせたり、長時間の揉み洗いによって、生地表面に物理的な摩擦による濃淡部分を現出させ、洗い前とはまったく異なった着古し感や、表情の異なる個性的な生地外観を得ることによって、幅広くユーザーから支持を得て、定着していることは周知の事実である。
【０００３】
前記製品洗い用の衣料品に付属するポケットやベルト廻りの腰裏に使用される衣料用裏地は、汗を吸い、風合いが良く、擦れに強く、小物をいれても破れにくい等の裏地としての基本機能を満たすとともに、コストパフォーマンスにも優れていることから、ポリエステルレーヨン混織物が広く使われる。
【０００４】
前記衣料用裏地は、着古し感のある表生地と対比させるためのデザイン面からの要請から、黒や濃色に染色されているものが必要とされ、製品洗い時の漂白剤や揉み洗いに対する負荷に対しても、色落ちや色褪せが殆んどしない高い堅牢度を維持する性能を要望された。
【０００５】
これらのニーズに対して、従来から広く使用されている分散／反応染や分散／硫化染料染で染色した裏地では、製品洗い時に用いられる塩素系漂白剤に色褪せしてしまうため、分散／スレン染料で染色した裏地が使われていたが、染料コストが高い上に、濃度があがらず、また鮮明性に欠ける欠点が有り、顧客ニーズを満たしているとは云い難かった。
【０００６】
また、昨今、地球環境保全が強く叫ばれる中、洗い加工時に多量の塩素系漂白剤を使用することが環境汚染を誘発するとして問題視されはじめ、セルロース系繊維に対して漂白作用があり、天然系のぶどう糖の還元漂白作用を活用した製品洗い方法が開発され（特許文献１参照）、地球環境にやさしい製品洗い法としてクローズアップされ、定着しはじめてきた。
【０００７】
しかしながら、分散／スレン染料は、その染色特性から塩素系漂白剤には耐性のあるものの、還元漂白作用のある漂白剤に対しては、色褪せしてしまうと云う問題が出てきており、色目が濃く、深く、塩素系漂白剤にも還元漂白剤にも褪色しにくい製品洗い用のデニムやカラージーンズ用に適した裏地の商品化を強く望まれてきていた。
【先行技術文献】
【特許文献】
【０００８】
【特許文献１】特開平１０−１２１３８７号公報
【考案の概要】
【考案が解決しようとする課題】
【０００９】
本考案の課題は、汗を吸い、風合いが良く、擦れに強く、小物をいれても破れにくい等の裏地としての基本機能を満たすともに、色目は、濃く、深く、塩素系の漂白剤や還元漂白剤に対しても、また、長時間の揉み洗いに対する負荷に対しても、ピリングや色落ちや色褪せや変色や外観変化を殆んどしない高い磨耗、漂白耐性堅牢度を備えた衣料用裏地を提供することである。
【課題を解決するための手段】
【００１０】
本考案者らは、上記課題を解決するために鋭意研究を重ねた結果、従来、生地を染色して本用途に供されていた裏地に比べて、顔料等の着色剤を繊維自体に練り込んだ原着繊維は、色目が深く、濃く、セルロース系繊維に使用される漂白剤に対しても、色褪せがしにくいことを見出して、本考案を完成するに至った。
【００１１】
すなわち、本考案は以下の構成からなる。
（１）着色剤を総量に対して０．２〜５質量％の範囲で含有した原着ポリエステル繊維と、着色剤を総量に対して０．２〜５質量％の範囲で含有した原着セルロース系繊維とを複合した複合繊維からなる衣料用裏地であって、
前記原着ポリエステル繊維（Ａ）と前記原着セルロース系繊維（Ｂ）との混用重量比率（Ａ／Ｂ）が８０／２０〜３０／７０であり、かつ下記式で表されるカバーファクター（ＣＦ）が２０以上４５以下であることを特徴とする衣料用裏地。
カバーファクター：ＣＦ＝ＣＦ１＋ＣＦ２    
ＣＦ１=経糸密度Ｄｗ（本／２．５４ｃｍ）／√経糸番手Ｎｗ
ＣＦ２=緯糸密度Ｄｆ（本／２．５４ｃｍ）／√横糸番手Ｎｆ
（２）前記原着ポリエステル繊維と前記原着セルロース系繊維とが短繊維であり、これら短繊維どうしを混紡した紡績糸を用いた前記（１）に記載の衣料用裏地。
（３）前記原着ポリエステル繊維がフィラメント糸であり、前記衣料用裏地の一部に交織されている前記（１）および（２）に記載の衣料用裏地。
【考案の効果】
【００１２】
本考案による製品洗い用の衣料用裏地は、着色剤を含有したポリエステルレーヨン混織物として、汗を吸い、風合いが良く、擦れに強く、小物をいれても破れにくい等の裏地としての基本機能を満たすとともに、色目は、濃く、深く、塩素系の漂白剤や還元漂白剤に対しても、また、長時間の揉み洗いに対する負荷に対しても、ピリングや色落ちや色褪せや変色や外観変化を殆んどしない高い磨耗、漂白耐性堅牢度を備えた、従来にはみられない高い性能を有する。
【図面の簡単な説明】
【００１３】
【図１】（ａ）は本考案に係る裏地を備えるボトムスの１例であるパンツの正面図であり、（ｂ）は同パンツの背面図である。
【図２】本考案に係る裏地を備えるアウターウェアの１例であるジャケットの正面図である。
【考案を実施するための形態】
【００１４】
（ポリエステル繊維）
本考案におけるポリエステル繊維とは、エチレンテレフタレートを主たる構成単位としたポリエステル繊維を代表例とするが、少量の第三成分と共重合させたポリエステル繊維でも良く、静電防止剤等その他の改質剤を含んでいても差し支えない。
【００１５】
（セルロース系繊維）
本考案におけるセルロース系繊維とは、ビスコース法レーヨン、モダールに代表されるハイウエットモジュラスレーヨン、セルロースを有機溶剤（ＮメチルモルフォリンＮオキサイド）に溶かして紡糸される精製セルロース繊維や銅アンモニアレーヨンやポリノジックレーヨン、竹を原料とする再生セルロース繊維等があげられ、これらを単独で用いても、混用して用いても良い。
【００１６】
（ポリエステル繊維の着色剤）
本考案でいう着色剤は、ポリマーの重合段階から紡糸されるまでの任意の過程で添加すれば良いが、設備の汚染、制御等の取り扱性から、重合終了後に添加する方がより好ましい。
添加方法としては、溶融紡糸時の安定性、着色剤の取り扱い性により、マスターバッチ方式が好ましい。
本考案でいう着色剤の具体例としては、カーボンブラック、酸化チタン、弁柄、群青等の無機系顔料、フタロシアニン系、ポリアゾ系、アンスラキノン系、ペリレン系等の有機系顔料などがあげられる。
【００１７】
（原着ポリエステル繊維）
本考案における原着ポリエステル繊維には、着色剤を原着ポリエステル繊維の総量に対して０．２〜５．０質量％含有させており、好ましくは０．５〜３．０質量％を含有させるのが良い。原着ポリエステル繊維の総量に対して０．２質量％よりも少ないと該原着ポリエステル繊維に充分な発色や色濃度が得られず、一方、５．０質量％を超えると円滑な該原着ポリエステル繊維の紡糸を行い難くなり好ましくない。
【００１８】
（原着ポリエステル繊維のフィラメント糸・短繊維）
本考案における原着ポリエステル繊維のフィラメント糸は、ポリエステルポリマーに着色剤の含有量が原着ポリエステル繊維の総量に対して０．２~５．０質量％に成る様に混合させたものを、常法により、溶融紡糸溶融紡糸装置を用いて紡糸・延伸して得られる。
また、本考案における原着ポリエステル繊維の短繊維は、得られたフィラメント糸を延伸したのちに捲縮を付与し、さらに必要な長さにカットして得られる。
【００１９】
（原着ポリエステル繊維の性質）
本考案における原着ポリエステル繊維は、水、油、アルコールなどに不溶で、かつ染料よりもはるかに大きな粒径を有する着色顔料（色素粒子）が、繊維内部に分散した状態で着色しているために、原着ポリエステル繊維は、色目が深く、濃く、酸化漂白や還元漂白に対する耐性に優れ、耐熱性、耐光性をもち、さらに洗濯や摩擦等による色素の変化、色素の脱落、色素の熱に対する移行の問題が、はるかにおきにくい。
【００２０】
（原着セルロース系繊維）
本考案における原着セルロース系繊維には、原着セルロース系繊維の総量に対して０．２~５．０質量％の着色剤を含有させており、好ましくは０．５〜３．０質量％を含有させるのが良い。原着セルロース系繊維の総量に対して０．２質量％よりも少ないと該原着セルロース系繊維に充分な発色や色濃度が得られず、一方、５．０質量%を超えると円滑な原着セルロース系繊維の紡糸に支障をきたすからである。
【００２１】
（セルロース系繊維の着色剤）
本考案でいう着色剤の具体例としては、原着ポリエステル繊維の着色剤で例示したものと同じ、カーボンブラック、酸化チタン、弁柄、群青等の無機系顔料、フタロシアニン系、ポリアゾ系、アンスラキノン系、ペリレン系等の有機系顔料などがあげられる。
【００２２】
（原着セルロース系繊維フィラメント糸・短繊維）
本考案における原着セルロース系繊維のフィラメント糸は、着色剤をセルロース原液に原着セルロース系繊維の総量に対して０．２〜５．０質量％混合したのち、常法によって、湿式紡糸または乾・湿式紡糸して得られる。
本考案における原着セルロース系繊維の短繊維は、得られたフィラメント糸を紡糸したのち必要な長さにカットし、乾燥させて得られる。
【００２３】
（原着セルロース系繊維の性質）
本考案における原着セルロース系繊維は、水、油、アルコールなどに不溶で、かつ染料よりもはるかに大きな粒子径を有する着色顔料（色素粒子）が、繊維内部に分散した状態で着色しているために、原着セルロース系繊維は酸化漂白や還元漂白に対する耐性に優れ、耐熱性、耐光性をもち、さらに洗濯や摩擦等による色素の変化や色素の脱落が、はるかにおきにくい。
【００２４】
（混紡糸）
本考案における原着ポリエステル繊維と原着セルロース系繊維との混紡糸は、これらの短繊維を常法の紡績工程で混綿したのち、梳綿、練条、粗紡、精紡工程を経て得られるリング紡績糸でも、スライバーから直接糸に紡ぐオープエンド紡績法や空気過流（村田機械製ＭＶＳ）紡績法等によって得られる紡績糸でも、紡績法にはこだわらないが、紡績糸としての必要な強度や均斉度や糸外観を備えている必要がある。
【００２５】
（裏地織物）
本考案の裏地は、上記混紡糸を用いて、特に限定されるものではないが、平織、綾織、朱子織、それらの変化組織等の製織方法で得られ、好ましくは綾織で製織されるのが良い。綾織は、連続的に浮き沈みした交錯点によって、表面に綾線が走り、得られる織物は、かっちりとした組織で平滑性があり、平織りよりも糸密度を高くすることができ、地質が柔らかく、光沢のある厚い織物が得られる。さらに原着ポリエステル繊維のフィラメント糸を用い、本考案の裏地に原着ポリエステル繊維のフィラメント糸が交織されて含むことが好ましい。
【００２６】
その際、本考案の裏地は、原着ポリエステル繊維（Ａ）と原着セルロース系繊維（Ｂ）との混用率重量比率（Ａ／Ｂ）が、８０／２０〜３０／７０の範囲で、下記式で表される織物の織物被覆度（ＣＦ：カバーファクター）が、２０以上４５以下、好ましくは２３〜３０の範囲であるのが良い。
カバーファクター：ＣＦ＝ＣＦ１＋ＣＦ２
ＣＦ１=  経糸密度Ｄｗ（本／２．５４ｃｍ）／√経糸番手Ｎｗ
ＣＦ２=  緯糸密度Ｄｆ（本／２．５４ｃｍ）／√横糸番手Ｎｆ
上記ＣＦが２０より低いと、従来の染料による織物設計では、裏地として密度が不足してしまい、目ズレ等の問題が発生しやすい。上記ＣＦが４５を超えてしまうと、高密度になりすぎて、製織上の問題が多発したり、織物として硬く、厚くなりすぎて、裏地として適さない。それに対して、本願は上記生地を使っているので、高温、高熱、水洗等の長時間に及ぶ染色負荷によって生ずる経方向や緯方向の数％〜１０％程度（組織、密度、染色法によって異なる）の生地収縮を、殆んど起こすことがない。さらに、本願の上記生地は、裏地として必要な擦れに対する強度や吸湿性があり、ピリングの発生もなく、酸化漂白剤や還元漂白剤に対しての脱色や色褪せなどの漂白耐性を有するとともに、色目が深く、濃く、摩擦に対する堅牢度が良好で、目ズレや毛羽立ち等の外観変化をおこさない良好な織物が得られる。
【００２７】
（実施形態）
以下、本考案に係る裏地を適用した実施形態を、図１および図２に基づいて説明する。これらの図に示す衣服は、主にカジュアルウェアとして着用されるパンツＡおよびジャケットＢである。
【００２８】
本考案に係る裏地を適用したパンツＡの実施例を説明する。図１に示すように、このパンツＡは長ズボンタイプであり、左右一対の脇ポケット用生地１と、左右一対の腰ポケット用生地２と、ベルト廻りの腰裏帯地用生地３に本考案の裏地を使用したものである。
前記パンツＡは長ズボンタイプであるが、長ズボンタイプに限定されるものではなく、七分丈ズボンタイプでも半ズボンタイプ等であってもよい。
【００２９】
次に、図２に基づいて本考案に係る裏地を適用したジャケットＢの構成を説明する。図２に示すように、このジャケットＢは長袖タイプであり、左右一対の胸ポケット用生地４と、左右一対の腰ポケット用生地５に本考案の裏地を使用したものである。
前記ジャケットＡは長袖タイプであるが、長袖タイプに限定されるものではなく、七分袖等の短い袖や半袖等であってもよい。
【００３０】
これらの裏地は、パンツＡまたはジャケットＢに縫合または接着するなどして取付けられる。また、これらの裏地は、洗い加工で色落ちしないため、色目が濃く、深く、塩素系漂白剤にも還元漂白剤にも褪色しにくい製品洗い用のデニムやカラージーンズの裏地に適している。
【実施例】
【００３１】
以下、本考案を実施例および比較例により、具体的に説明するが、本考案はこれらに制限されるものではない。なお、実施例および比較例におけて用いた織物の性能の評価は次の方法で実施した。
【００３２】
（１）洗い前の織物の色の深み・濃さの評価
カラーアイ（グレタグマクベス社（株）製）を用いて織物のＬ値(明度)を測定した。Ｌ値によって以下の評価をした。
○：  優    （  Ｌ  ≦  １６．０  ）
△：  良〜可（  １６．０  ＜  Ｌ  ＜  ２２．０  ）
×：  不可  （  Ｌ  ≧  ２２．０  ）
（２）塩素系漂白剤で洗い後の織物の色の深み・濃さ（試験Ｉ）の評価
織物と塩素系漂白剤として有効塩素１２％の次亜塩素酸ソーダ１０ｇ／Ｌ溶液の浴比を１:２０とし、ワッシャーにて水温６０℃で２０分間撹拌浸漬させ、脱塩素処理し、該織物を水洗・乾燥させた（この一連の工程は標準的な製品洗いのブリーチ工程である。）後にカラーアイ（グレタグマクベス社（株）製）を用いて該織物のＬ値(明度)を測定した。Ｌ値によって以下の評価をした。
○：  優    （  Ｌ  ≦  １６．０  ）
△：  良〜可（  １６．０  ＜  Ｌ  ＜  ２２．０  ）
×：  不可  （  Ｌ  ≧  ２２．０  ）
（３）還元漂白剤で洗い後の織物の色の深み・濃さ（試験ＩＩ）の評価
織物と還元系漂白剤としてハイドロサルファイト１５ｇ／Ｌと苛性９９％の固形苛性ソーダの５ｇ／Ｌの溶液の浴比を１:２０とし、ワッシャーにて水温８０℃で２０分間撹拌浸漬させ、溶液を中和し、該織物を水洗・乾燥させた後にカラーアイ（グレタグマクベス社（株）製）を用いて該織物のＬ値(明度)を測定した。ここで、ぶどう糖での製品洗い条件に近似した漂白にするために、還元漂白剤(ハイドロサルファイト)を用いた。Ｌ値によって以下の評価をした。
○：  優    （  Ｌ  ≦  １６．０  ）
△：  良〜可（  １６．０  ＜  Ｌ  ＜  ２２．０  ）
×：  不可  （  Ｌ  ≧  ２２．０  ）
【００３３】
（４）乾燥状態の織物の摩擦堅牢度の判定（乾試験）
染色堅牢度試験方法（ＪＩＳ―Ｌ−０８４９）に規定されている摩擦試験機ＩＩ形（学振形）に準拠し、乾燥状態の織物の級数（Ｇ）判定を行った。級数判定によって、以下の判定をした。
○：  優    （  Ｇ  ≧  ４級  ）
△：  良〜可（  Ｇ  ＝  ３．５級  ）
×：  不可  （  Ｇ  ≦  ３級  ）
（５）湿潤状態の織物の摩擦堅牢度の判定（湿試験）
染色堅牢度試験方法（ＪＩＳ―Ｌ−０８４９）に規定されている摩擦試験機ＩＩ形（学振形）に準拠し、湿潤状態の織物の級数（Ｇ）判定を行った。級数判定によって、以下の判定をした。
○：  優    （  Ｇ  ≧  ３級  ）
△：  良〜可（  Ｇ  ＝  ２．５級  ）
×：  不可  （  Ｇ  ≦  ２級  ）
【００３４】
（６）織物の昇華堅牢度の判定
昇華に対する染色堅牢度試験方法（ＪＩＳ―Ｌ−０８５４）にて、織物の級数（Ｇ）判定を行った。級数判定によって、以下の判定をした。
○：  優    （  Ｇ  ≧  ４級  ）
△：  良〜可（  Ｇ  ＝  ３．５級  ）
×：  不可  （  Ｇ  ≦  ３級  ）
【００３５】
（７）織物の磨耗強度の評価
一般織物試験方法（ＪＩＳ−Ｌ−１０９６）に規定されている摩耗強さのＡ法（ユニバーサル形法）のＡ−１法（平面法）にて磨耗するまでの摩擦回数Ｆを測定した。摩擦回数によって、以下の評価をした。
○：  優    （  Ｆ  ≧  ３００回  ）
△：  良〜可（  １５０回  ＜  Ｆ  ＜  ３００回  ）
×：  不可  （  Ｆ  ≦  １５０回  ）
【００３６】
（８）織物の縫い目滑脱抵抗の評価
一般織物試験方法（ＪＩＳ−Ｌ−１０９６）に規定されている縫い目滑脱法Ｂ法にて滑脱幅Ｓを測定した。滑脱幅によって、以下の評価をした。
○：  優    （  Ｓ  ≦  ２ｍｍ  ）
△：  良〜可（  ２ｍｍ  ＜  Ｓ  ＜  ３ｍｍ  ）
×：  不可  （  Ｓ  ≧  ３ｍｍ  ）
【００３７】
（９）織物のピリング性の判定
織物および編物のピリング試験法（ＪＩＳ−Ｌ−１０７６）に規定されるＡ法（ＩＣＩ形試験機を用いる方法）にて試験片に摩擦を１０時間与えた後に級数（Ｇ）判定を行った。級数判定によって、以下の判定をした。
○：  優    （  Ｇ  ≧  ３級  ）
△：  良〜可（  ２．５級  ≦  Ｇ  ＜  ３級  ）
×：  不可  （  Ｇ  ＜  ２．５級  ）
【００３８】
（１０）織物の吸湿性の評価
繊維製品の吸水性試験方法（ＪＩＳ−Ｌ−１９０７）に規定されているバイレック法にて吸水高さＨを測定した。吸水高さによって、以下の評価をした。
○：  優    （  Ｈ  ≧  ４５ｍｍ  ）
△：  良〜可（  ２０ｍｍ  ＜  Ｈ  ＜  ４５ｍｍ  ）
×：  不可  （  Ｈ  ≦  ２０ｍｍ  ）
【００３９】
［実施例１］
着色剤としてカーボンブラックを原着ポリエステル繊維の総量に対して２．０質量％を含有させた１．７ｄｔｅｘ×３８ｍｍの原着ポリエステル短繊維を作製した。同じく、着色剤としてカーボンブラックを原着レーヨンの総量に対して２質量％練り込んで、ビスコース法にて１．７ｄｔｅｘ×３８ｍｍの原着レーヨン短繊維を作製した。次いで、前記原着ポリエステル短繊維６５％と前記原着レーヨン短繊維３５％の短繊維を、常法のリング紡績工程にて混綿混紡し、梳綿、練条、粗紡、精紡工程を経て、Ｎｅ３０番手の黒色の紡績糸を得た。
【００４０】
この糸を用いて、経８３本／２．５４ｃｍ、緯６３本／２．５４ｃｍ、ＣＦ＝２６．７の２／１の左方向の綾織物を製織したのち、常法の毛焼、糊抜き、精錬工程を経て、乾燥仕上げ工程にて、生地の収縮率を安定させるためにヒートセット（１７０℃×４５秒）を付与し、ポリエステル６５％、レーヨン３５％の黒色の綾織物を得た。
【００４１】
得られた織物に対して、前記の諸物性・堅牢度を測定したのち、製品洗い時に使用する酸化漂白剤及び還元漂白剤に対する色褪せ耐性を評価・判定するために、前記洗い条件にて洗い試験を実施した。試験結果を表１に表す。
【００４２】
［実施例２］
原着ポリエステル短繊維５０％と原着レーヨン短繊維５０％の短繊維とした他は、実施例１と同様にしてＮｅ３０番手の黒色の紡績糸を得た。
【００４３】
この得られた糸は経糸に用いた。一方、緯糸には、着色剤としてカーボンブラックを２．０質量％含有させた原着ポリエステルのフィメント糸１６７ｄｔｅｘ／３６ｆを用いて、経８３本／２．５４ｃｍ、緯６５本／２．５４ｃｍ、ＣＦ＝２８の２／１の左方向の綾織物を製織したのち、常法の毛焼、糊抜き、精錬工程を経て、乾燥仕上げ工程にて、生地の収縮率を安定させるためにヒートセット（１７０℃×４５秒）を付与し、ポリエステル７１％、レーヨン２９％の黒色の綾織物を得た。
【００４４】
得られた綾織物に対して、実施例１と同様の評価・判定を行った。試験結果を表１に表す。
【００４５】
［比較例１］
原着ポリエステル短繊維２０％と原着レーヨン短繊維８０％の短繊維とした他は、実施例１と同様にしてＮｅ３０番手の黒色の紡績糸を得た。
【００４６】
この糸を用いて、経８３本／２．５４ｃｍ、緯６３本／２．５４ｃｍ、ＣＦ＝２６．７の２／１の左方向の綾織物を製織したのち、常法の毛焼、糊抜き、精錬工程を経て、乾燥仕上げ工程にて、生地の収縮率を安定させるためにヒートセット（１７０℃×４５秒）を付与し、ポリエステル２０％、レーヨン８０％の黒色の綾織物を得た。
【００４７】
得られた綾織物に対して、実施例１と同様の評価・判定を行った。試験結果を表１に表す。
【００４８】
［比較例２］
原着ポリエステル短繊維６５％と原着レーヨン短繊維３５％の短繊維とした他は、実施例１と同様にしてＮｅ３０番手の黒色の紡績糸を得た。
【００４９】
この糸を用いて、経６６本／２．５４ｃｍ、緯４２本／２．５４ｃｍ、ＣＦ＝１９．７の２／１の左方向の綾織物を製織したのち、常法の毛焼、糊抜き、精錬工程を経て、乾燥仕上げ工程にて、生地の収縮率を安定させるためにヒートセット（１７０℃×４５秒）を付与し、ポリエステル６５％、レーヨン３５％の黒色の綾織物を得た。
【００５０】
得られた綾織物に対して、実施例１と同様の評価・判定を行った。試験結果を表１に表す。
【００５１】
［比較例３］
１．７ｄｔｅｘ×３８ｍｍのポリエステル短繊維を６５％、ビスコース法にて製造した１．７ｄｔｅｘ×３８ｍｍのレーヨン短繊維３５％とを、常法のリング紡績工程にて混綿混紡し、梳綿、練条、粗紡、精紡工程を経て、Ｎｅ３０番手紡績糸を得た。
【００５２】
この糸を用いて、経８３本／２．５４ｃｍ、緯６３本／２．５４ｃｍ、ＣＦ＝２６．７の２／１の左方向の綾織物を製織したのち、常法の毛焼、糊抜き、精錬工程を経て、染色法にて分散／硫化染料で染色し、乾燥仕上げ工程にて、生地の収縮率を安定させるためにヒートセット（１７０℃×４５秒）を付与し、ポリエステル６５％、レーヨン３５％の黒色の綾織物を得た。
【００５３】
得られた綾織物に対して、実施例１と同様の評価・判定を行った。試験結果を表１に表す。
【００５４】
［比較例４］
比較例３と同様にして、１．７ｄｔｅｘ×３８ｍｍのポリエステル短繊維を６５％、ビスコース法にて製造した１．７ｄｔｅｘ×３８ｍｍのレーヨン短繊維３５％とを、常法のリング紡績工程にて混綿混紡し、梳綿、練条、粗紡、精紡工程を経て、Ｎｅ３０番手紡績糸を得た。
【００５５】
この糸を用いて、経８３本／２．５４ｃｍ、緯６３本／２．５４ｃｍ、ＣＦ＝２６．７の２／１の左方向の綾織物を製織したのち、常法の毛焼、糊抜き、精錬工程を経て、常法による連続染色法にて分散／スレン染料で染色し、乾燥仕上げ工程にて、生地も収縮率を安定させるためにヒートセット（１７０℃×４５秒）を付与し、ポリエステル６５％、レーヨン３５％の織物を得た。
【００５６】
得られた織物に対して、前記諸物性や堅牢度を測定したのち、製品洗い時に使用する酸化および還元漂白剤に対する色褪せ耐性を評価・判定するために、前記洗い条件にて洗い試験を実施した。試験結果を表１に表す。
【００５７】
［比較例５］
１．７ｄｔｅｘ×３８ｍｍのポリエステル短繊維１００％を、常法のリング紡績工程にて混綿し、梳綿、練条、粗紡、精紡工程を経て、Ｎｅ３０番手紡績糸を得た。
【００５８】
この糸を用いて、経８３本／２．５４ｃｍ、緯６３本／２．５４ｃｍ、ＣＦ＝２６．５の２／１の左方向の綾織物を製織したのち、常法の毛焼、糊抜き、精錬工程を経て、常法による連続染色法にて分散染料で染色し、乾燥仕上げ工程にて、生地も収縮率を安定させるためにヒートセット（１７０℃×４５秒）を付与し、黒色の綾織物を得た。
【００５９】
得られた綾織物に対して、実施例１と同様の評価・判定を行った。試験結果を表１に表す。
【００６０】
【表１】
0003155779.tif 000003
【００６１】
表１より、比較例１は磨耗強度に問題があり、裏地に穴あきが発生する可能性があり、比較例２は、縫い目滑脱抵抗が低いため、縫い目が損傷する恐れがあり、比較例３は塩素漂白に耐えられず、色褪せがひどく、摩擦堅牢度も悪く色落ちする。比較例４は、織物の色濃度が実施例、比較例の中でもっとも浅く、還元漂白にて色褪せもする。比較例５は、ピリングの発生がひどく、吸水性および、昇華堅牢度も悪いため、裏地としての基本機能に劣る。
一方、本考案による裏地は、表１の実施例１、２に示す如く、織物の色目は深く、濃く、塩素漂白にも還元漂白にも色褪せもほとんどせず、裏地として必要な諸物性もすべて満たした優れた性質を有している。
【符号の説明】
【００６２】
Ａ  パンツ
Ｂ  ジャケット
Ｃ  裏地
１  脇ポケット
２  腰ポケット
３  腰裏帯地
４  胸ポケット
５  腰ポケット
【図１】
0003155779.tif 000004
【図２】
0003155779.tif 000005
【手続補正書】
【提出日】平成21年9月24日(2009.9.24)
【手続補正１】
【補正対象書類名】実用新案登録請求の範囲
【補正対象項目名】請求項３
【補正方法】変更
【補正の内容】
【請求項３】
前記原着ポリエステル繊維がフィラメント糸であり、前記衣料用裏地の一部に交織されている請求項１または２記載の衣料用裏地。